(57)【要約】  高められた機械的強度を有する光ファイバが提供される。光ファイバは少なくとも１００ＭＰａの圧縮応力を有するオーバークラッド層を有する。
2013521516.tif 000002
【特許請求の範囲】
【請求項１】
コア、前記コアを囲んでいる内クラッド層及び前記内クラッド層を囲んでいるオーバークラッド層を有する光ファイバにおいて、前記オーバークラッド層が少なくとも１００ＭＰａの圧縮応力を有することを特徴とする光ファイバ。
【請求項２】
前記オーバークラッド層の軟化点と前記内クラッド層の軟化点の差が４０℃より大きいことを特徴とする請求項１に記載の光ファイバ。
【請求項３】
前記オーバークラッド層の径方向厚さが、前記光ファイバの径方向厚さの約３％から約３０％であることを特徴とする請求項１に記載の光ファイバ。
【請求項４】
コア及び前記コアを囲んでいるオーバークラッド層を有する光ファイバにおいて、前記オーバークラッド層が少なくとも１００ＭＰａの圧縮応力を有することを特徴とする光ファイバ。
【請求項５】
光ファイバの作製方法において、前記方法が、
光ファイバを光ファイバプリフォームから線引きする工程、
を含み、
前記光ファイバが、コア、前記コアを囲んでいる内クラッド層及び前記内クラッド層を囲んでいるオーバークラッド層を有し、
前記オーバークラッド層が少なくとも１００ＭＰａの圧縮応力を有する、
ことを特徴とする方法。
【発明の詳細な説明】
【関連出願の説明】
【０００１】
本出願は、２０１０年２月２６日に出願された、名称を「機械的強度が高められた光ファイバ(Optical Fiber with Increased Mechanical Strength)」とする米国仮特許出願第６１/３０８５８３号の優先権の恩典を主張する。本明細書は上記出願の明細書に依存し、上記明細書の内容はその全体が本明細書に参照として含まれる。
【技術分野】
【０００２】
本開示は全般的には光ファイバに関し、さらに詳しくは、向上した機械的強度を有する光ファイバに関する。
【背景技術】
【０００３】
光ファイバの機械的特性は、ファイバがケーブルに編み込まれる仕方に影響し、ケーブル自体の特性にも影響するから、非常に重要である。特に重要な機械的特性は機械的強度である。
【０００４】
光ファイバの作製に一般に用いられる実質的に純粋であるかまたは若干ドープされたシリカを含む、ガラス材料の機械的強度は、少なくともある程度は、ガラスの作製に用いられる組成または成分の関数である。さらに、ガラス材料の機械的強度はガラスの作製に用いられるプロセス条件によって影響を受け得る。例えば、平板ガラス製品において、ガラスの外表面を圧縮応力状態になるように処理すれば、ガラスの強度をかなり高めることができる。
【発明の概要】
【課題を解決するための手段】
【０００５】
本開示の一実施形態は、コア、コアを囲んでいる内クラッド層及び内クラッド層を囲んでいるオーバークラッド層を有する光ファイバに関する。オーバークラッド層は少なくとも１００ＭＰａの圧縮応力を有する。
【０００６】
本開示の別の実施形態はコア及びコアを囲んでいるオーバークラッド層を有する光ファイバに関する。オーバークラッド層は少なくとも１００ＭＰａの圧縮応力を有する。
【０００７】
本開示の別の実施形態は光ファイバの作製方法に関する。本方法は、光ファイバプリフォームから光ファイバを線引きする工程を含み、光ファイバは、コア、コアを囲んでいる内クラッド層及び内クラッド層を囲んでいるオーバークラッド層を有する。完成光ファイバにおいてオーバークラッド層は少なくとも１００ＭＰａの圧縮応力を有する。
【０００８】
さらなる特徴及び利点は以下の詳細な説明に述べられ、ある程度は、当業者にはその説明から容易に明らかであろうし、あるいは、記述及び添付される特許請求の範囲に、また添付図面にも、説明されるように実施形態を実施することによって認められるであろう。
【０００９】
上述の全般的説明及び以下の詳細な説明がいずれも例示に過ぎず、特許請求項の本質及び特質を理解するための概要または枠組みの提供が目的とされていることは当然である。
【００１０】
添付図面はさらに深い理解を提供するために含められ、本明細書に組み入れられて本明細書の一部をなす。図面は１つ以上の実施形態を示し、記述とともに、様々な実施形態の原理及び動作の説明に役立つ。
【図面の簡単な説明】
【００１１】
【図１】図１は光導波路ファイバの一実施形態を簡略に示す。
【図２】図２は光導波路ファイバの別の実施形態を簡略に示す。
【図３】図３は、図２に示される実施形態に対応する光ファイバについて、応力を径方向位置の関数としてプロットしている。
【発明を実施するための形態】
【００１２】
高められた機械的強度を有する光ファイバ及びその作製方法が本明細書に開示される。光ファイバは少なくとも１００ＭＰａの圧縮応力を有するオーバークラッド層を有する。オーバークラッド層が少なくとも１００ＭＰａの圧縮応力を有すると言明することにより、発明者等はオーバークラッド層が圧縮状態にあり、圧縮応力の大きさすなわち絶対値が少なくとも１００ＭＰａであることを表明している。圧縮応力値は、ウィシュチェク(Wissuchek)等，「光ファイバの残留応力解析(Analysis of Residual Stress in Optical Fiber)」，光ファイバの信頼性及び試験に関するＳＰＩＥ会議分科会(Part of the SPIE Conference on Optical Fiber Reliability and Testing)，米国マサチューセッツ州ボストン，１９９９年９月，SPIE，第３８４８巻，ｐ.３４〜４３，に報告されているファイバ応力測定手法を用いて決定することができる。この文献の全開示は本明細書に参照として含まれる。ガラス層またはガラス領域の軟化点は、その温度または領域にあるガラスの粘度が約１０７.６ポアズ(すなわち、３.９８１×１０７ポアズ(＝３.９８１×１０６Ｐａ・秒))に等しい温度と定義される。ガラスの軟化点及び軟化点近くの温度におけるガラスの粘度は、ＡＳＴＭ Ｃ３３９-９３(２００８)「ガラスの軟化点に対する標準試験法」を用いて決定することができる。
【００１３】
図１は本明細書に開示されるような光ファイバの一実施形態例を簡略に示す。光ファイバ１０は、コア領域１２，コア領域１２を囲んでいる内クラッド層１４及び内クラッド層１４を囲んでいるオーバークラッド層１６を有し、オーバークラッド層１６は、少なくとも１５０ＭＰａのように、さらには少なくとも２００ＭＰａのように、少なくとも１００ＭＰａの圧縮応力を有する。本光ファイバは、ポリマー材料を含む被覆のような、１つ以上の被覆層(図示せず)によって被覆されることもできる。
【００１４】
図２は本明細書に示されるような光ファイバの別の実施形態例を簡略に示す。光ファイバ１０'  はコア領域１２'  及びコア領域１２'  を囲んでいるオーバークラッド層１６'  を有し、オーバークラッド層１６'  は、少なくとも１５０ＭＰａのように、さらには少なくとも２００ＭＰａのように、少なくとも１００ＭＰａの圧縮応力を有する。本光ファイバは、ポリマー材料を含む被覆のような、１つ以上の被覆層(図示せず)によって被覆されることもできる。
【００１５】
圧縮応力が少なくとも１００ＭＰａのオーバークラッド層を有する光ファイバは本明細書に開示される方法を用いて作製することができ、その方法においては、オーバークラッド層の粘度及び径方向厚さが指定された範囲内にあるように制御される。さらに、オーバークラッド層内の圧縮応力は、その下でファイバが線引きされている張力によっても影響され得る。そのようなファイバは、屈折率プロファイルへの応力光学効果の結果としての悪影響を実質的に受けずに、高められた機械的強度特性を有することができる。
【００１６】
応力光学効果は、ファイバの屈折率を組成だけから予期されるであろう値から変える、ファイバ内の応力の結果として生じる効果である。例えば、線引きにおいて誘起される応力の結果、ガラス内の原子間距離が、また原子の電子殻も、影響を受け得る。これらは、円柱座標系において、
【数１】
2013521516.tif 000003
【数２】
2013521516.tif 000004
【数３】
2013521516.tif 000005
【００１７】
で与えられる、ガラスの屈折率変化を生じさせる。ここで、ｎは無応力ガラスの屈折率、ｎｒ，ｎθ及びｎｚはそれぞれ、径方向、方位角及び軸方向における実効屈折率、Ｂ１及びＢ２は応力光学係数である。対応して、オーバークラッド層材料及びオーバークラッド層厚さは、また線引き張力も、応力光学効果の結果としてのコアの屈折率の変化がコアの導波能力に影響を与えるに十分に大きくはないように、選ばれる。
【００１８】
オーバークラッド層の、オーバークラッド層が直接に接して囲む層または領域に対する、粘度を改変することにより、ファイバが張力の下で線引きされるときにファイバの別々の層が別々の負荷を支持し、ファイバが線引きされている間の冷却中にオーバークラッド層に圧縮応力を与える。オーバークラッド層の粘度は、例えば、１つ以上のドーパントをオーバークラッド層にドープすることによって改変することができる。そのようなドーパントは、外付け(ＯＶＤ)プロセス中のような堆積段階中または固結段階中にオーバークラッド層に添加することができる。好ましくは堆積段階中に添加できるドーパントの例には、二酸化ゲルマニウム、ホウ素、リン、二酸化チタン、アルミナ及び、ナトリウム及びカリウムのような、アルカリ金属がある。好ましくは固結段階中に添加できるドーパントの例にはフッ素及び塩素がある。
【００１９】
好ましくは、オーバークラッド層内の１つないし複数のドーパントの量はオーバークラッド層が直接に接して囲む層または領域の粘度に対してあらかじめ定められた範囲内にオーバークラッド層の粘度を改変するに十分であるべきであり、オーバークラッド層の粘度は、少なくともあらかじめ定められた温度範囲にわたり、オーバークラッド層が直接に接して囲む層または領域の粘度よりも低い。温度範囲は、[オーバークラッド層によって囲まれている層または領域の軟化点]±１００℃であるような、あるいは[オーバークラッド層によって囲まれている層または領域の軟化点]±２００℃であるような、あるいはさらに[オーバークラッド層によって囲まれている層または領域の軟化点]±４００℃であるような、光ファイバプリフォームから線引きされている間に光ファイバが通過する温度範囲であろうことが好ましい。好ましい温度範囲の例は、約１４００℃から約１８００℃のように、約１２００℃から約２０００℃である。光ファイバの、あらかじめ定められた温度範囲内のいかなる温度においても、オーバークラッド層が直接に接して囲む層または領域の粘度に対するオーバークラッド層の粘度の比は、約０.１から約０.９であることが好ましく、約０.１から約０.２であるように、あるいは約０.２から約０.５であるように、約０.１から約０.５であることがさらに好ましい。
【００２０】
例えば、図１に示される実施形態において、[内クラッド層の軟化点]±２００℃の範囲内の光ファイバのいかなる温度においても、内クラッド層の粘度に対するオーバークラッド層の粘度の比は、約０.１から約０.９であることが好ましく、約０.１から約０.２であるように、あるいは約０.２から約０.５であるように、約０.１から約０.５であることがさらに好ましい。特に好ましい実施形態において、約１４００℃から約１８００℃の範囲内の光ファイバのいかなる温度においても内クラッド層の粘度に対するオーバークラッド層の粘度の比は約０.１から約０.９であり、さらに好ましくは、約０.１から約０.２であるように、あるいは約０.２から約０.５であるように、約０.１から約０.５である。
【００２１】
例えば、図１に示される実施形態において、オーバークラッド層の軟化点と内クラッド層の軟化点の差は、６０℃より大きいように、あるいは８０℃より大きいように、さらには１００℃より大きいように、なお一層には１２０℃より大きいように、４０℃より大きいことが好ましい。例えば、好ましい実施形態において、オーバークラッド層の軟化点と内クラッド層の軟化点の差は、６０℃と１５０℃の間であるように、あるいは８０℃と１５０℃の間であるように、さらには１００℃と１５０℃の間であるように、４０℃と１５０℃の間であり、オーバークラッド層の軟化点は内クラッド層の軟化点より低い。
【００２２】
図２に示される実施形態において、[コアの軟化点]±２００℃の範囲内の光ファイバのいかなる温度においても、コアの粘度に対するオーバークラッド層の粘度の比は、約０.１から約０.９であることが好ましく、約０.１から約０.２であるように、あるいは約０.２から約０.５であるように、約０.１から約０.５であることがさらに好ましい。特に好ましい実施形態において、約１４００℃から約１８００℃の範囲内の光ファイバのいかなる温度においてもコアの粘度に対するオーバークラッド層の粘度の比は約０.１から約０.９であり、さらに好ましくは、約０.１から約０.２であるように、あるいは約０.２から約０.５であるように、約０.１から約０.５である。
【００２３】
図２に示される実施形態において、オーバークラッド層の軟化点とコア層の軟化点の差は、６０℃より大きいように、または８０℃より大きいように、あるいは１００℃より大きいように、さらには１２０℃より大きいように、４０℃より大きいことが好ましい。例えば、好ましい実施形態において、オーバークラッド層の軟化点とコアの軟化点の差は、６０℃と１５０℃の間であるように、あるいは８０℃と１５０℃の間であるように、さらには１００℃と１５０℃の間であるように、４０℃と１５０℃の間であり、オーバークラッド層の軟化点はコアの軟化点より低い。
【００２４】
好ましい実施形態において、オーバークラッド層が直接に接して囲む層または領域の粘度に対するオーバークラッド層の粘度を改変するだけでなく、オーバークラッド層が直接に接して囲む層または領域に対するオーバークラッド層の屈折率も改変する、量または比でドーパントを添加することができる。一群の好ましい実施形態において、オーバークラッド層が直接に接して囲む層または領域に対するオーバークラッド層の屈折率を低めるために１つ以上のドーパントを添加することができる。そのようなドーパントの例にはホウ素及びフッ素がある。別の一群の好ましい実施形態において、オーバークラッド層が直接に接して囲む層または領域に対するオーバークラッド層の屈折率を高めるために１つ以上のドーパントを添加することができる。そのようなドーパントの一例は二酸化ゲルマニウムである。また別の一群の好ましい実施形態において、オーバークラッド層が直接に接して囲む層または領域の屈折率とオーバークラッド層の屈折率がほぼ同じになるように、１つ以上のドーパントを添加することができる。例えば、オーバークラッドによって直接に囲まれている層または領域が純シリカまたは実質的に純シリカであれば、オーバークラッド層が純シリカまたは実質的純シリカとほぼ同じ屈折率を有することを可能にする比で、オーバークラッド層に二酸化ゲルマニウム(屈折率上げドーパント)とフッ素(屈折率下げドーパント)を共ドープすることができる。
【００２５】
オーバークラッド層の粘度に加えて、オーバークラッド層の径方向厚さもあらかじめ定められた範囲内にあるように制御することができる。粘度及び径方向厚さの効果を調べるため、様々なオーバークラッド層径方向厚さ及び[オーバークラッド層粘度]/[内クラッド層粘度]比を有する一連の単一モードファイバのモデル例を作製した。モデルファイバのそれぞれの直径は１２５μｍ径とし、コア半径は４.４μｍとした。モデルでは、コアが(純シリカに対して約０.３５％の最大屈折率に対応する)約７重量％の二酸化ゲルマニウムがドープされて、実質的純シリカの内クラッド層で囲まれ、続いて内クラッド層がオーバークラッド層で囲まれ、オーバークラッド層の粘度及び径方向厚さがファイバ例毎に様々に変えられている。表１に報告されるそれぞれの例について、内クラッド層に対するオーバークラッド層の粘度比は、ほぼ内クラッド層の軟化点である、約１６５０℃の温度で決定した。この温度におけるそれぞれのファイバ例の内クラッド層の粘度は約３.９８１×１０７ポアズ(３.９８１×１０６Ｐａ・秒)である。これらのファイバ例を表１に示す。
【表１】
2013521516.tif 000006
【００２６】
表１に示されるような、内クラッド層の粘度に比較して低いオーバークラッド層の粘度は、例えば、ドーパントを下の表１Ａに示すような量でオーバークラッド層に添加することによって達成することができる。
【表１Ａ】
2013521516.tif 000007
【００２７】
さらに、オーバークラッド層には、例えば表１Ｂに示すように、オーバークラッド層が純シリカまたは実質的純シリカとほぼ同じ屈折率を有することを可能にする比で、二酸化ゲルマニウム及びフッ素を共ドープすることができる。
【表１Ｂ】
2013521516.tif 000008
【００２８】
図１に示される実施形態の内の好ましい実施形態において、オーバークラッド層のドーパントとしてフッ素が用いられる場合、フッ素はオーバークラッド層内に、０.１〜０.５重量％のように、さらには０.２〜１.０重量％のように、０.０５〜２.５重量％の範囲の量で、単独でまたは１つ以上の他のドーパントとの組合せで存在することができる。オーバークラッド層のドーパントとして二酸化ゲルマニウムが用いられる場合、二酸化ゲルマニウムはオーバークラッド層内に、０.５〜２５重量％のように、さらには１〜１０重量％のように、０.２５〜３５重量％の範囲の量で、単独でまたは１つ以上の他のドーパントとの組合せで存在することができる。オーバークラッド層のドーパントとして二酸化チタンが用いられる場合、二酸化チタンはオーバークラッド層内に、０.５〜１０重量％のように、さらには１〜５重量％のように、０.２５〜２０重量％の範囲の量で、単独でまたは１つ以上の他のドーパントとの組合せで存在することができる。二酸化ゲルマニウムとフッ素がオーバークラッド層の共ドーパントとして組み合わされる場合、二酸化ゲルマニウム及びフッ素は、例えば、０.６〜６重量％の二酸化ゲルマニウムの０.１〜１重量％のフッ素との組合せのように、さらには１〜３重量％の二酸化ゲルマニウムの０.１５〜０.５重量％のフッ素との組合せのように、０.３〜１０重量％の二酸化ゲルマニウムの０.０５〜１.５重量％のフッ素との組合せの範囲の量で存在することができる。
【００２９】
表１から分かるように、コアの実効屈折率は、特に内クラッド層に対するオーバークラッド層の粘度比が小さくなると、オーバークラッド層の径方向厚さによって影響を受けるように見える。そのような効果は上述した応力光学効果の結果であると考えられる。
【００３０】
したがって、オーバークラッド層の径方向厚さは、コア領域の応力をファイバのコアの実効屈折率に実質的な影響を与えるほど大きくすることなく、十分高い圧縮応力を有するに十分大きいことが好ましい。オーバークラッド層の径方向厚さは、光ファイバの径方向厚さの約３％から約３０％であることが好ましく、光ファイバの径方向厚さの約５％から約２０％であることがさらに一層好ましい。例えば光ファイバの直径が１２５μｍである場合、オーバークラッド層は、例えば、約７.５μｍと１２.５μｍの間のように、約２.５μｍと約１７μｍの間の径方向厚さを有することができる。光ファイバの直径が２５０μｍの場合、オーバークラッド層は、例えば、約１５μｍと２５μｍの間のように、約５μｍと約３５μｍの間の径方向厚さを有することができる。
【００３１】
オーバークラッド層の圧縮応力の大きさは、その下で光ファイバが線引きされる張力によっても影響を受ける。光ファイバは、約２００ｇと３００ｇの間の線引き張力のように、約１００ｇと４００ｇの間の線引き張力で線引きされる。
【００３２】
表２はさらに、コア半径が４.４μｍであり、コアに約７重量％の二酸化ゲルマニウムがドープされている、直径が１２５μｍの単一モード光ファイバモデルの例を挙げている。コアは実質的純シリカの内クラッド層で囲まれ、内クラッド層は続いてオーバークラッド層で囲まれ、オーバークラッド層の粘度及び径方向厚さが、またその下でファイバが線引きされる張力も、ファイバ例毎に様々に変えられている。表２に報告される例のそれぞれについて、内クラッド層に対するオーバークラッド層の粘度比は、ほぼ内クラッド層の軟化点である、約１６５０℃の温度で決定した。この温度におけるそれぞれのファイバ例の内クラッド層の粘度は約３.９８１×１０７ポアズ(３.９８１×１０６Ｐａ・秒)である。表２に報告されるような内クラッド層とオーバークラッド層の軟化点の間の差は、その大きさ(℃)だけオーバークラッド層の軟化点が約１６５０℃より低くなっているとも理解することができる。
【表２】
2013521516.tif 000009
【００３３】
表３は、直径が２５０μｍでコアが約１９０μｍの直径を有するように作製された、多モード光ファイバの例を挙げている。実質的に純粋なシリカからなるコアが、ホウ素及びフッ素が共ドープされた、オーバークラッド層に囲まれている。
【表３】
2013521516.tif 000010
【００３４】
表３の光ケーブルに対する径方向位置の関数としての応力が図３に示される(図３において負の値は圧縮応力を示す。言い換えれば、圧縮応力の大きさは図３に示される負値の絶対値である)。図３から分かるように、約３０μｍの径方向厚さを有するオーバークラッド層は、例３１におけるように、線引き張力が３００ｇより大きい場合、１５０ＭＰａより大きな圧縮応力を有する。対照的に、(本質的に対照例である)例３２〜３５について図３に示されるように、線引き張力が小さくなると圧縮応力は１００ＭＰａより小さい。
【００３５】
好ましい実施形態において、表３に示される実施形態に対応する光ファイバのオーバークラッド層は、約５重量％と約１重量％の間のホウ素及び２重量％と１重量％の間のフッ素のように、さらには約３重量％と１重量％の間のホウ素及び１.５重量％と１重量％の間のフッ素のように、約１２重量％と１重量％の間のホウ素及び２.５重量％と１重量％の間のフッ素をドープすることができる。
【００３６】
少なくとも１００ＭＰａの圧縮応力を有するオーバークラッド層を有することにより、本明細書に開示される光ファイバは向上した機械的特性、特に向上した機械的強度を有することができる。例えば、そのような光ファイバは高い引張強さを有すると予測され得る。比較のため、そのようなオーバークラッド層を有していない通常の光ファイバは、２５ＭＰａ未満のような、かなり小さい外側圧縮応力しか有しておらず、かなり低い引張強さを有するであろう。
【００３７】
別途に明示されない限り、本明細書に述べられるいかなる方法もその工程が特定の順序で実施されることが必要であると解されることは全く想定されていない。したがって、方法に関する特許請求項が、その工程がしたがうべき順序を実際に挙げていないか、あるいは、そうではなくとも、工程が特定の順序に限定されるべきであると特許請求項または説明に特に言明されていない場合には、いかなる特定の順序も暗示することは全く考えられていない。
【００３８】
本発明の精神または範囲を逸脱することなく様々な改変及び変形がなされ得ることが当業者には明らかであろう。開示された、本発明の精神及び本質を組み込んでいる実施形態の、改変、組合せ、部分組合せ及び変形が当業者には浮かぶであろうから、本発明は添付される特許請求項及びそれらの等価形態の範囲内の全てを含むと解されるべきである。
【符号の説明】
【００３９】
１０，１０'    光ファイバ
１２，１２'    コア領域
１４    内クラッド層
１６，１６'    オーバークラッド層
【図１】
2013521516.tif 000011
【図２】
2013521516.tif 000012
【図３】
2013521516.tif 000013
【国際調査報告】
2013521516.tif 000014
2013521516.tif 000015
2013521516.tif 000016
2013521516.tif 000017
2013521516.tif 000018